(57)【要約】【課題】カットパイルカーペットの表面にパイルの立毛状態によって生じる視覚的な色斑が無く、落ち着きのある安定した雰囲気を演じ、快適と感じる高品位なカットパイルカーペットを提供する。【解決手段】ポリアミド原着捲縮糸を用いたカットパイルカーペットであって、２．５４ｃｍ×２．５４ｃｍの面積中に存在するパイルの高さの変動係数が０．０６以下であることを特徴とするカットパイルカーペット。【選択図】なし【特許請求の範囲】
【請求項１】
ポリアミド原着捲縮糸を用いたカットパイルカーペットであって、２．５４ｃｍ×２．５４ｃｍの面積中に存在するパイルの高さの変動係数が０．０６以下であることを特徴とするカットパイルカーペット。
【請求項２】
カーペット製造工程において染色加工を施さず、且つ単一の色相からなることを特徴とする請求項１に記載のカットパイルカーペット。
【請求項３】
カットパイルカーペット用のポリアミド原着捲縮糸であって、
１）繊度が４００〜１６００Ｄｔｅｘ
２）沸騰水処理前の捲縮伸長率が１０〜１８％
３）沸騰水処理後の捲縮伸長率と沸騰水処理前の捲縮伸長率前の差が１０％以下
４）沸騰水収縮率が２〜６％
５）糸を構成する単繊維の断面形状が２種以上
６）糸の収束点数が２個／ｍ以下
であることを特徴とするポリアミド原着捲縮糸。
【請求項４】
カットパイルカーペット用のポリアミド原着捲縮糸に捲縮付与するノズルにおいて、加熱流体と糸条が混在する流路が糸条の走行方向と平行、かつその長さが２５ｍｍ以上であることを特徴とする請求項３に記載のポリアミド原着捲縮糸の製造方法。
【発明の詳細な説明】
【技術分野】
【０００１】
本発明は、ポリアミド原着捲縮糸を用いたカーペットに関するものである。
【背景技術】
【０００２】
オフィス、ショッピングモール、公共施設などの床材、また、自動車や新幹線などの乗り物の床材として、天然繊維や合成繊維を用いたタフテッドカーペットが人々の生活を豊かにする工業製品として身近に用いられている。
【０００３】
特に自動車用途においては、自動車を保有し乗車する最終顧客の嗜好を満足するために、更なる高品位が求められるようになった。具体的には、落ち着きのある安定した車内空間を演じ、乗員が快適と感じるための要因として、カーペットの表面に斑が無いこと、特には視覚的な色斑が無いことが求められている。視覚的な色斑はカーペットパイルに着色された色相そのものは勿論のこと、カーペットパイルの立毛状態によっても色斑として認識されるため、カーペット表面の斑はカーペット製品の品質管理項目として最も重要な事項の一つとなっている。
【０００４】
このような要求に対して、たとえば特許文献１〜４では、各種のカットパイルカーペットおよびカットパイルカーペット用捲縮糸の品質改善に関する技術が提案されている。
【０００５】
特許文献１には断面３個の突状部を備え、一部分欠円部のある円形状ノズルによって製造され、全デニ−ルが１０００から２０００ｄ（デニ−ル）で、単繊維の太さ８〜２０ｄの断面５個の突状部を備えた異形断面ポリアミドフイラメント糸が、流体捲縮加工によって得られた３次元ランダム捲縮糸の熱水捲縮堅牢度が１１〜１７％のパイル糸を用いることによる品位改善方法が提案されている。
【０００６】
また、特許文献２には３葉断面の葉部先端を広くし、且つ断面の変形度が２．５〜５．５であり、また、捲縮伸長率が１０〜２５％である単糸が全単糸数の７０％以上にすることによる品位改善方法が提案されている。
【０００７】
これらの技術は、椅子のキャスター荷重や靴による踏みつけなど、カーペット表面方向からの力の入力に対して単糸を折れ曲がりにくくし、パイル倒れがないカーペットを得ることを目的として、カーペットを構成する捲縮糸の単糸断面に突起部を形成することや三葉形状とするものである。しかしながら、当該技術で得られる捲縮糸は、確かにパイル倒れがしにくくなるものの、複雑な断面形状のため全ての繊維を同じ断面に揃えることは困難であり、つまりは単繊維の断面形状にバラツキが生じることとなり、パイル倒れがし難いものとし易いものが混在したカーペットとなるため、結果、パイルの立毛状態によって生じる視覚的な色斑が生じるという問題があった。
【０００８】
特許文献３にはカーペットのパイルを構成するマルチフィラメントが２種以上の異なる単糸断面にすることによる品位改善方法が提案されている。この技術は、カーペットの外観上の欠点であるタテ筋、ゲージ、ステッチ段がないカーペットを得ることを目的として、カーペットを構成するマルチフィラメントが２種以上の異なる単糸断面のフィラメントの混在糸であり、かつ、該マルチフィラメントの繊度をＴデシテックス、できあがったカーペットにおけるゲージをＧ、目付をＷとするとき、下記算式を満足するものとするものである。
９００≦Ｔ≦２５００
−（Ｔ）1/2 ＋７６≦３４×Ｓ×Ｇ≦−（Ｔ）1/2 ＋８６
３７５≦Ｗ≦５７５（ｇ／ｍ2）
しかしながら、当該技術で得られるカーペットは１／１０ゲージ規格でのタフトを前提としており、近年の自動車内装材の高級嗜好に対応した５／６４ゲージ規格では上記技術は対応できないという問題点がある。
【０００９】
特許文献４には実質上撚りのない捲縮糸であって、該捲縮糸を構成する捲縮糸の単糸繊度が３〜１０ｄｔｅｘ、総繊度が３００〜９００ｄｔｅｘであり、フィラメント数が９０〜１５０本、断面が三葉で、変形度が１．５〜３．０にすることによる品位改善方法が提案されている。この技術は、表面の審美性の良いカーペットを得ることを目的としているが、前述したような複雑な断面形状のため、全ての繊維を同じ断面に揃えることは困難であり、つまりは単繊維の断面形状にバラツキが生じることとなり、パイル倒れがし難いものとし易いものが混在したカーペットとなるため、結果、カーペット表面の均一性が得られないという問題点があった。また、単糸繊度が３〜１０ｄｔｅｘのため、自動車での実使用においてオプションマットや靴などとの接触や圧迫によりヘタリや毛倒れがしやすいという問題点があった。
【００１０】
さらに、これら特許文献１〜４の技術はポリアミド白糸捲縮糸使いの後染色カットパイルカーペットを前提とした技術であり、後染色の場合は、染色時の湿熱処理により捲縮糸の捲縮発現が最大化かつ安定し、カーペット表面の均一性は安定する傾向である。しかし、染色工程を通らないポリアミド原着糸使いのカーペットに該技術を適用しても、捲縮発現の不安定さからカーペット表面の均一性が悪く、パイルの立毛状態によって生じる視覚的な色斑が生じてしまい、結果として、原着捲縮糸には実質上適用できない技術であった。
【先行技術文献】
【特許文献】
【００１１】
【特許文献１】特開平４−３２８０３７号公報
【特許文献２】特開平６−１２８８０５号公報
【特許文献３】特開２００３−６４５３７号公報
【特許文献４】特開２００７−２５４９２７号公報
【発明の概要】
【発明が解決しようとする課題】
【００１２】
このような従来技術とそれに関わる背景を鑑み、カットパイルカーペットの表面にパイルの立毛状態によって生じる視覚的な色斑が無く、落ち着きのある安定した雰囲気を演じ、快適と感じる高品位なカットパイルカーペットを提供することを目的とする。
【課題を解決するための手段】
【００１３】
本発明は、上記目的を達成するために、下記のような構成を有する。
【００１４】
（１）ポリアミド原着捲縮糸を用いたカットパイルカーペットにおいて、２．５４ｃｍ×２．５４ｃｍの面積中に存在するパイルの高さの変動係数が０．０６以下であることを特徴とするカットパイルカーペット
（２）カーペット製造工程において染色加工を施さず、且つ単一の色相からなる、前記（１）に記載のカットパイルカーペット。
【００１５】
（３）カットパイルカーペット用のポリアミド原着捲縮糸であって、
(Ｉ)繊度が４００〜１６００Ｄｔｅｘ
(ＩＩ)沸騰水処理前の捲縮伸長率が１０〜１８％
(ＩＩＩ)沸騰水処理後の捲縮伸長率と沸騰水処理前の捲縮伸長率前の差が１０％以下
(ＩＶ)沸騰水収縮率が２〜６％
(Ｖ)糸を構成する単繊維の断面形状が２種以上
(ＶＩ)糸の収束点数が２個／ｍ以下
であることを特徴とするポリアミド原着捲縮糸。
【００１６】
（４）カットパイルカーペット用のポリアミド原着捲縮糸に捲縮付与するノズルにおいて、加熱流体と糸条が混在する流路が糸条の走行方向と平行、かつその長さが２５ｍｍ以上であることを特徴とする前記（３）に記載のポリアミド原着捲縮糸の製造方法。
【発明の効果】
【００１７】
本発明によれば、以下に説明するとおり、ポリアミド原着糸により構成されるカットパイルカーペットの表面がパイルの立毛状態によって生じる視覚的な色斑が無く、落ち着きのある安定した雰囲気を演じ、快適と感じる高品位なカットパイルカーペットを提供することができる。
【図面の簡単な説明】
【００１８】
【図１】本発明のポリアミド原着捲縮糸に捲縮付与するノズルの例。
【図２】本発明のポリアミド原着捲縮糸を構成する単繊維の断面形状の例。
【発明を実施するための形態】
【００１９】
以下、本発明を詳細に説明する。
【００２０】
［ポリアミド原着捲縮糸の原料］
本発明において原着捲縮糸のポリマ原料は、耐久性、耐摩耗性および染色時の発色性が良好であり、低価格である点から、熱可塑性ポリマであるポリアミドを用いるが、上記の繊度、捲縮伸長率特性、沸騰水収縮率（沸収）、単繊維断面の形状、捲縮糸の収束点数を満たし得る限りにおいて、ポリアミドの種類は限定されない。一例を挙げると、ポリカプロアミド（Ｎ６）、ポリヘキサメチレンアジパミド（Ｎ６６）、ポリヘキサメチレンセバカミド（Ｎ６１０）、ポリペンタメチレンアジパミド（Ｎ５６）等が例示される。これらの中でも、原着捲縮糸の原料は、ポリカプロアミド（Ｎ６）であることが好ましい。これらのポリアミドの混合物であってもよいし、製糸性や最終製品の品質を改善するために、共重合成分を含むコポリマであってもよい。また、その他のアミド結合を有するポリマやその共重合体が併用されてもよい。なお、プレコンシューマーまたはポストコンシューマーのリサイクル原料をその一部や全体に使用することも可能である。   
【００２１】
また、ポリマには、酸化チタン等の艶消し剤、耐候剤、酸化防止剤、抗菌剤、殺菌剤、吸湿剤、防臭剤、消臭剤、芳香剤、光沢導入剤、蓄光物質、蛍光物質等が適宜配合されてもよい。ポリマへの配合の方法は、予め添加し練り込んだペレットを原料に使用しても良いし、溶融前にペレット原料に添加する、または溶融中のポリマに添加する、など適宜調整してよい。
【００２２】
［ポリアミド原着捲縮糸の着色剤］
本発明のポリアミド原着捲縮糸における着色剤としては特に限定されず、従来公知の着色剤を使用できるが、無機顔料、有機顔料、染料等が挙げられる。具体的には、鉛、クロムおよびカドミウムを除く酸化物系無機顔料、フェロシアン化物無機顔料、珪酸塩無機顔料、炭酸塩無機顔料、燐酸塩無機顔料、カ−ボンブラック、アルミニウム粉、ブロンズ粉およびチタン粉末被覆雲母等の無機顔料、フタロシアニン系有機顔料、ペリレン系有機顔料、イソイントセリノン系有機顔料等の有機顔料、および複素環系染料、ヘリノン系染料、ペリレン系染料およびチオインジオ系染料等から選ばれる。例えば、無機顔料としては、酸化チタン、亜鉛華、チタンイエロー、亜鉛−鉄系ブラウン、チタン・コバルト系グリーン、コバルトグリーン、コバルトブルー、銅−鉄系ブラック等の酸化物、紺青のようなフェロシアン化物、群青のような珪酸塩、炭酸カルシウムのような炭酸塩、マンガンバイオレットのような燐酸塩、カーボンブラック、アルミニウム粉やブロンズ粉、およびチタン粉末被覆雲母等が用いられる。環境に対する配慮等から、鉛、クロムおよびカドミウム等の重金属を含む無機顔料は用いないことが好ましい。有機顔料としては、銅フタロシアニンブルー、銅フタロシアニングリーンおよび臭素化銅フタロシアニングリーン等のフタロシアニン系、ペリレンスカーレット、ペリレンレァ、ペリレンマルーン等のペリレン系、イソインドリノン系等が用いられる。また、染料としては、アンスラキノン系、複素環系、ヘリノン系、ペリレン系、およびチオインジオ系が用いられる。また、着色剤は、上記無機顔料、有機顔料および染料から選ばれた２種以上を組み合わせて用いても良い。
【００２３】
［ポリアミド原着捲縮糸の総繊度］
本発明のポリアミド原着捲縮糸はマルチフィラメントであるが、その総繊度は、４００ｄｔｅｘ以上、１６００ｄｔｅｘ以下であることが好ましい。総繊度が４００ｄｔｅｘ以上である場合、得られる原着捲縮糸を用いてカーペットを作製する場合において、充分なボリュームおよび優れた風合いが得られ得る。また、総繊度が１６００ｄｔｅｘ以下である場合、製造工程での取り扱いが容易で製造コストが抑えられる。より好ましくは７００ｄｔｅｘ以上、１３００ｄｔｅｘ以下であり、緻密で風合いの良いカーペット表面を成し得る捲縮糸を高い生産性で製造することができる。
【００２４】
［ポリアミド原着捲縮糸の単繊維繊度］
本発明のポリアミド原着捲縮糸の単繊維繊度は、２ｄｔｅｘ以上であることが好ましく、１０ｄｔｅｘ以上であることがより好ましい。また、原着捲縮糸の単繊維繊度は、３５ｄｔｅｘ以下であることが好ましく、３０ｄｔｅｘ以下であることがより好ましい。単繊維繊度が上記範囲内である場合、良好な手触り（風合い）や優れた嵩高性（捲縮性）を有するだけでなく、歩行やキャスターによる摩耗に耐え得る耐摩耗性、耐久性も向上し得る。また、得られる原着捲縮糸は、適度な剛性とソフト感を併せ持つ。
【００２５】
［沸騰水処理前の捲縮伸長率］
本発明のポリアミド原着捲縮糸は、沸騰水処理前の捲縮伸長率が１０％以上であり、１２％以上であることが好ましい。また、沸騰水処理前の捲縮伸長率は、１８％以下であり、１６％以下であることが好ましい。沸騰水処理前の捲縮伸長率が１０〜１８％である場合、捲縮の発現が充分であり、得られるカーペットのボリューム感が優れ、風合いがより向上し得る。また、得られるカーペットは、耐摩耗性が優れたものとなる。一方、沸騰水処理前の捲縮伸長率が１０％未満である場合、ボリュームが不足し底つき感が生じることや、カーペット製造中に捲縮糸が基布から抜ける、いわゆるパイル抜けが生じるため品質のよいカーペット製品にならない。また、沸騰水処理前の捲縮伸長率が１８％を超える捲縮糸は、カーペットに供される程度の総繊度の原着捲縮糸の製造において、一般的な生産速度での捲縮加工処理では実質達成不可能な値である。
【００２６】
沸騰水処理前の捲縮伸長率は、たとえば捲縮加工時の熱処理を変更することによって調整し得る。沸騰水処理前の捲縮伸長率が１０〜１８％に調整されるために必要な熱処理は、一般に過酷な条件でなくても実施可能である。そのため、上記沸騰水処理前の捲縮伸長率は容易に所望の範囲に制御できる。なお、本発明において、沸騰水処理前の捲縮伸長率は、たとえばタフト直後のカーペットにおけるボリューム、およびパイル形態を表す捲縮特性の指標である。
【００２７】
［沸騰水処理後の捲縮伸長率］
本発明のポリアミド原着捲縮糸は、沸騰水処理後の捲縮伸長率が１２％〜２８％であることが好ましい。沸騰水処理前の捲縮伸長率が１２〜２８％である場合、得られるカーペットのボリューム感が優れ、風合いがより向上し得る。一方、沸騰水処理後の捲縮伸長率が１２％未満である場合には、パイルのボリュームが乏しく、パイルの根本が透けて見える地透け感が生じること、また、沸騰水処理後の捲縮伸長率が２８％を超える捲縮糸はカーペット表面がフェルトライクとなり、カーペット表面の審美性が失われる。
【００２８】
これは、捲縮糸条がタフティングされカーペット製品となるにおいて、カーペットパイルの高さはタフティング条件のみならず、捲縮糸条の品質によっても変動するためであり、具体的にはカーペットを製造する際のパイル形態は、タフト工程以降のバッキング工程や裁断工程などでの熱的影響や物理的影響を受けパイル形態が変化するものである。このパイル形態の変化の程度は、次項に記載する沸騰水処理後の捲縮伸長率と沸騰水処理前の捲縮伸長率の差によって表され、つまりは、タフティング直後のパイル高さとカーペット製造工程を経て生産した最終のカーペット製品のパイル高さの差を示すものであり、沸騰水処理後の捲縮伸長率と沸騰水処理前の捲縮伸長率の差が小さければ、カーペット生産工程を経た際のパイル高さの変化は小さくなり、パイル高さの影響要因として捲縮糸の関わりが小さくなる。
【００２９】
［沸騰水処理後の捲縮伸長率と沸騰水処理前の捲縮伸長率の差］
本発明のポリアミド原着捲縮糸は、沸騰水処理後の捲縮伸長率と沸騰水処理前の捲縮伸長率の差が１０％以下であり、８％以下であることが好ましい。沸騰水処理後の捲縮伸長率と沸騰水処理前の捲縮伸長率の差が１０％以下である場合、カーペットを製造する際のタフト直後のパイル形態が、タフト工程以降のバッキング工程や裁断工程などでの熱的影響や物理的影響に左右されず、タフト直後のパイル形態を維持することができる。よって、カットパイルカーペットの表面に、パイルの立毛状態によって生じる視覚的な色斑が無いカーペットが得られる。
【００３０】
一方、沸騰水処理後の捲縮伸長率と沸騰水処理前の捲縮伸長率の差が１０％を超える場合、カーペット製造工程を経るにしたがい、タフト直後のパイル形態が変化してパイル間でのパイル高さに差が生じ、カーペット表面に視覚的な色斑が認識されるようになることや、相対的に沸騰水処理前の捲縮伸長率が低い状態となるため、カーペット製造中に捲縮糸が基布から抜ける、いわゆるパイル抜けが生じるため品位のよいカーペット製品にならない。
【００３１】
沸騰水処理後の捲縮伸長率と沸騰水処理前の捲縮伸長率の差は、たとえば捲縮加工時の熱処理を変更することによって調整し得る。沸騰水処理後の捲縮伸長率と沸騰水処理前の捲縮伸長率の差が１０％以下に調整されるために必要な熱処理は、一般に過酷な条件でなくても実施可能である。そのため、上記沸騰水処理後の捲縮伸長率と沸騰水処理前の捲縮伸長率の差は容易に所望の範囲に制御できる。なお、本発明において、沸騰水処理後の捲縮伸長率と沸騰水処理前の捲縮伸長率の差は、たとえばカーペット製造工程におけるカーペットパイルの形態変化の指標である。
【００３２】
［原着捲縮糸の沸騰水収縮率］
本発明のポリアミド原着捲縮糸は、沸騰水収縮率が２％以上であり、２．５％以上であることが好ましい。また、沸騰水収縮率は、６％以下であり、４．５％以下であることが好ましい。沸騰水収縮率が２〜６％である場合、カーペットを製造する工程での熱的影響や物理的影響によるパイル形態の変化が抑制され、パイルの立毛状態によって生じる視覚的な色斑が無いカーペットが得られる。一方、沸騰水収縮率が２％未満である場合、隣接するパイルとの間に隙間が生じてタフト基布が透けるため品位のよいカーペット製品にならない。また、沸騰水収縮率が６％を超える捲縮糸は、カーペット製造工程や実際にカーペットを使用する場面において、熱や水分の影響によりパイル形態が変化し、結果、パイル間でのパイル高さに差が生じ、カーペット表面に視覚的な色斑が認識されるようになる。
【００３３】
沸騰水収縮率は、たとえば捲縮加工時の熱処理を変更することによって調整し得る。沸騰水収縮率が２〜６％に調整されるために必要な熱処理は、一般に過酷な条件でなくても実施可能である。そのため、上記沸騰水収縮率は容易に所望の範囲に制御できる。なお、本発明において、沸騰水収縮率は、たとえばタフト直後のカーペットにおけるボリューム、およびパイル形態を表す捲縮特性の指標である。
【００３４】
［原着捲縮糸の断面形状］
本発明のポリアミド原着捲縮糸において、糸を構成する単繊維の断面形状が２種以上である。単繊維断面形状の一例を挙げると、丸断面、Ｙ型、Ｙ型中空、三角、四角、多葉、扁平等があり、公知のいずれの形状でも構わない。これらの中でも、単繊維の断面がシンプルな形状であるほどパイルを構成する単繊維の断面形状や太さ、更には捲縮形態のバラツキが抑制されるため、Ｙ型断面であることが好ましい。
また、２種以上の断面の単繊維からなる捲縮糸によってカーペットパイルを構成する場合、パイルの空隙を埋めるように単繊維が存在するため、カーペット上のパイル空間の粗密の差が無く、視覚的な色斑が無いカーペットが得られる。
【００３５】
［原着捲縮糸の収束点数］
本発明のポリアミド原着捲縮糸において、糸の収束点数は２個／ｍ以下であることが好ましい。糸の収束点数が２個／ｍ以下である場合、パイル間におけるパイル先端の形状バラツキが小さく、視覚的な色斑が無いカーペットが得られる。一方、糸の開繊部分と収束点部分とではパイル先端部の形状が異なる形状となるため、糸の収束点数が２個／ｍを越えると結果的にパイル高さのバラツキを生じ、カーペット表面に視覚的な色斑が認識されるようになる。
【００３６】
糸の収束点は、たとえば捲縮ノズル内における加熱流体の旋回流によって、糸が撚られて収束する部分や、交絡処理によって糸を構成する単繊維の絡まりによって生じた収束部分をいう。これら糸の収束点数は、捲縮加工装置においては加熱流体と糸が混在する流路の形状や、交絡処理においては糸の走行張力、流体圧力を調整することによって、糸の収束点数が２個／ｍ以下を容易に実現可能である。
【００３７】
なお、本発明において、糸の収束点数は、カーペットパイルの形態を示す指標である。
【００３８】
［ポリアミド原着捲縮糸の製造方法］
本発明のポリアミド原着捲縮糸は、一例を挙げると、溶融紡糸、冷却、給油、延伸および捲縮加工処理、交絡処理からなる工程によって製造され得る。
【００３９】
＜溶融紡糸の一例＞
溶融紡糸において使用される溶融紡糸装置は、エクストルーダー型紡糸機、プレッシャーメルター型紡糸機等が例示される。これらの中でも、得られる製品の均一性、製糸収率等が優れる点から、エクストルーダー型紡糸機が好適に使用される。なお、溶融段階において艶消し剤や着色剤、その他機能剤を添加する場合、機能材は、高濃度となるよう添加されたマスターチップを準備し、マスターチップとベースチップとをブレンドしてから、紡糸機に投入されてもよく、それぞれのチップを紡糸機の直上で計量しながら投入されてもよい。機能剤は、粉体または液体の状態で直接紡糸機に投入されてもよい。溶融紡糸の際、得られる糸が所望の総繊度、単繊維繊度および断面形状等を満足するように、原料（たとえば熱可塑性ポリマ）の粘度、紡糸温度、口金孔の形状、吐出量、冷却等の紡糸条件が適切に設定される。
【００４０】
なお、マスターチップの添加率は、ベースチップとマスターチップの添加量全体に対して、１〜２０重量％であれば、紡糸機内におけるポリマ中での着色剤の分散性の低下を抑え、且つ、紡糸口金からポリマを吐出し繊維化した原着糸の長手方向の色斑の発生を防止出来る。更には、該範囲であれば、ベースチップの調整したポリマ特性を大きく損なわないため、特段の調整を不要として捲縮糸を製造出来る。
【００４１】
＜冷却、給油の一例＞
溶融紡糸された糸（糸条）は、冷風によって適宜冷却固化され、次いで給油ガイドや給油ローラーに糸条を接触させることで油剤が付与された後、引取ローラーに周回されて引き取られる。引取速度は、たとえば３００〜１５００ｍ／分であればよい。
【００４２】
＜延伸の一例＞
得られた糸には、延伸、熱固定が施されてもよい。延伸方法は特に限定されない。一例を挙げると、延伸の際、１段または２段、さらにはそれ以上の多段熱延伸法が採用されてもよい。また、延伸点を固定する等の目的で、スチーム処理装置等が併用されてもよい。延伸倍率は特に限定されない。ある程度の配向と結晶化を行い得る点から、延伸倍率は２〜４倍であることが好ましい。延伸温度は原料ポリマの種類によるが、たとえばポリカプロアミドであれば１６０〜２００℃であればよい。原料ポリマの種類により、適切な延伸温度を選択すればよい。
【００４３】
＜捲縮加工処理の一例＞
捲縮加工処理は、加熱流体方式の押込み加工によって行われることが好ましい。加熱流体方式の押込み加工によれば、他の方法と比べて、糸の物理的な座屈（屈曲）だけではなく、分子構造の熱固定が行われ得る。その結果、耐久性が高く、たとえばカーペットの用途に適した原着捲縮糸が得られやすい。また、流体を用いることにより、機械捲縮を行う場合と比べて細かな（サイズの小さい）捲縮の掛かった捲縮糸が得られ、意匠性が優れる。使用し得る捲縮加工装置としては、ジェットノズルタイプ、ジェットスタッファタイプ、ギヤ方式を採用したタイプ等が例示される。これらの中でも、高い捲縮を容易に付与し得る点から、捲縮加工装置は、ジェットノズル方式またはジェットスタッファ方式を採用した装置であることが好ましい。
【００４４】
捲縮加工において、捲縮加工装置の捲縮ノズルに導入される糸の速度は、通常５００〜３５００ｍ／ｍｉｎ程度である。糸の速度がこの範囲内である場合、原着捲縮糸は、効率的に生産され、かつ、ノズル通過後の捲縮の固定が容易であり、安定に走行し得る。
【００４５】
糸条に付与される加熱流体の温度（すなわち捲縮加工温度）は、これも原料ポリマの種類によるが、たとえばポリカプロアミドであれば１９０℃以上であることが好ましく、２１０℃以上であることがより好ましい。また、加熱流体の温度は、２５０℃以下であることが好ましく、２４０℃以下であることがより好ましい。加熱流体の温度が１９０℃以上である場合、熱処理が充分となり、充分に捲縮が付与され得る。また、加熱流体の温度が２５０℃以下である場合、熱処理によりポリマの融着や劣化が起こりにくく、得られる原着捲縮糸は、各種原糸特性（引張強度、伸度、捲縮伸長率）や耐摩耗性が優れる。なお、捲縮処理において、上記加工温度のほか、加熱流体の流量、速度、加工滞留時間等を適宜変更されてもよい。これにより、得られる原着捲縮糸の捲縮性が、任意に調整され得る。
【００４６】
また、捲縮加工において、捲縮を固定するために、捲縮加工のスタッフィング時に冷却媒体により冷却する方法や、外気吸引部を円周に備えたロータリーフィルターを組み合わせる方法が採用されてもよい。捲縮加工において、延伸された糸は、巻き取られずに連続して捲縮が付与されてもよく、未延伸糸または延伸糸の段階で一旦巻き取り、その後、巻き取りを解除して、捲縮工程が行われてもよい。
【００４７】
具体的な捲縮ノズルの例として、図１を参照しながら説明する。本発明にかかる捲縮ノズルにおいて、糸導入口１から導入した糸１に対して、直接的に捲縮加工をする部材として噴射プレート３によって構成される。
【００４８】
すなわち、噴射プレート３は糸１に対して加熱流体を噴射するノズル部で、加熱流体の供給孔４と噴射オリフィス５とで構成され、糸１と加熱流体は合流部６で合流し、その後、糸１と加熱流体が混在した状態で流路７に対して平行に流れたのち、捲縮が付与される。
【００４９】
この糸１と加熱流体の混在流路が糸の走行方向に平行であり、かつ２５ｍｍ以上の長さを有する流路である場合、加熱流体の旋回流が起こりにくく、糸が撚られて収束する部分が無い捲縮糸が得られる。
【００５０】
＜交絡処理の一例＞
捲縮加工された原着捲縮糸は、適度にストレッチが行われることにより捲縮が一部潜在化された後、ワインダーなどの巻取装置を用いてチーズ、ボビン、コーンなどに巻き取られる。なお、原着捲縮糸は、後続の工程を円滑に実施し得るように巻き取り前に交絡処理が行われてもよい。交絡処理により原着捲縮糸は集束性が付与され得る。交絡処理が行われる場合、捲縮加工処理による糸の収束も含めた収束点数は２個／ｍ以下であることが好ましい。
【００５１】
［カットパイルカーペット］
本発明のカットパイルカーペットは、２．５４ｃｍ（１インチ）×２．５４ｃｍ（１インチ）の面積中に存在するパイルの高さの変動係数が０．０６以下であることを特徴とする。まずはカットパイルカーペットの概要と２．５４ｃｍ（１インチ）×２．５４ｃｍ（１インチ）の面積中に存在するパイルの高さの変動係数について説明し、その他の特性については後述する。
【００５２】
［カットパイルカーペットの製造］
本発明のカットパイルカーペットは、本発明のポリアミド原着捲縮糸を用いたカーペットとすることが好ましい態様である。本発明のカーペットの製造方法は特に限定されないが、たとえば上記したポリアミド原着捲縮糸をフェースヤーンとし、従来公知のタフティングマシンを用いることにより製造され得る。
【００５３】
本発明のカットパイルカーペットの製造方法は特に限定されず、公知のカットパイルカーペットの製造方法で製造可能である。一例を挙げると、ゲージ規格５／６４（５インチ＝１２．７ｃｍの幅に６４本の糸をタフティング、糸間隔約２ｍｍ）〜５／３２（糸間隔約４ｍｍ）のタフティングマシンを用いて、カットパイルカーペットの仕様として、目付を３００〜１２００ｇ／ｍ２、パイル高さを３．０〜８．０ｍｍの範囲に設定し得る。この場合、タフティングが容易であり、得られるカーペットは、嵩高性（ボリュームおよび風合い）が優れる。また、カーペットは、静電気を抑制するために導電性繊維が混繊されてもよく、防汚性を高めるために防汚剤が塗布されてもよい。
【００５４】
なお、原着捲縮糸を用いているため、染色加工は不要である。   
【００５５】
得られるカットパイルカーペットの用途は特に限定されない。本発明のカットパイルカーペットは、ロール型カーペット、タイルカーペット、自動車用ラインマットおよびオプションマット、家庭用ラグ、玄関マット等のいずれでもよい。
【００５６】
［パイルの高さの変動係数］
本発明のカットパイルカーペットは、２．５４ｃｍ×２．５４ｃｍの面積中に存在するパイルの高さの変動係数が０．０６以下であることが必須である。パイル高さの変動係数が０．０６以下である場合、パイルの立毛状態によって生じる視覚的な色斑が無いものが得られる。なお、パイルの高さの変動係数とは、パイルの高さの変動係数＝パイル高さの標準偏差÷パイル高さの平均値、として算出される値である。
【００５７】
一方、パイルの高さの変動係数が０．０６以上である場合、パイル間の高さの差によってカーペット表面に陰影が生じるため、視覚的な色斑となり十分な品位のカーペット製品にならない。
【００５８】
パイル高さの調整は、カーペットを製造する際の基布に捲縮糸をタフティングする高さ（深さ）を変更することで、カーペット仕様としてのパイル高さを容易に調整することができる。また、カーペットのパイルの高さの変動については、前述のカーペット製造に用いるタフティング設備において、パイルを形成するのに必要なニードルやルーパ、およびナイフ等の部品が、タフト幅方向に同一形態・同一高さのパイルを形成するように整備することで、ある程度まではカーペット仕様としてのパイル高さの変動を調整することができる。さらに、本発明のポリアミド原着捲縮糸を用いる、すなわち、パイルとなる原着捲縮糸の沸騰水処理前の捲縮伸長率、沸騰水処理後の捲縮伸長率と沸騰水処理前の捲縮伸長率前の差、沸騰水収縮率、糸条を構成する単繊維の断面形状の数、糸条の収束点数を特定の範囲に調整することによって、パイル高さの変動係数０．０６以下であるカットパイルカーペットを実現することができる。なお、本発明において、パイル高さの変動係数は、カットパイルカーペットの表面がパイルの立毛状態によって生じる視覚的な色斑の程度を表す指標でもあり、実施例の欄の記載された方法に基づいて算出し得る。
【実施例】
【００５９】
以下、実施例により本発明をより具体的に説明するが、本発明はこれら実施例に何ら限定されない。なお、以下の実施例において、それぞれの特性値は、以下の方法により算出した。
【００６０】
［特性値の算出方法］
＜硫酸相対粘度（ηｒ）＞
硫酸相対粘度は、ポリマチップを試料として、試料０．２５ｇを９８％硫酸２５ｍｌに溶解し、オストワルド粘度計を用いて２５℃で測定し、以下の式から算出した。
ηｒ＝試料溶液の流下秒数／硫酸のみの流下秒数
＜アミノ末端基量＞
アミノ末端基量は、ポリマチップを試料として、試料０．２ｇを精秤し、フェノール・エタノール混合溶液（８３．５：１６．５、体積比）２５ｃｃに溶解後、０．０２Ｎ塩酸水溶液を用いて滴定することにより算出した。
【００６１】
＜総繊度＞
総繊度は、ＪＩＳ  Ｌ１０１３（２０１０）  ８．３．１  正量繊度ｂ）Ｂ法に従って、０．８８２ｍＮ／ｄｔｅｘの初荷重を掛けてサンプリングした試料の、絶乾にした際の質量を測定し、ＪＩＳ  Ｌ０１０５  ３．１に規定する公定水分率を掛けた値とした（ポリアミドは４．５％を公定水分率とした）。
【００６２】
＜フィラメント数＞
フィラメント数は、ＪＩＳ  Ｌ１０１３（２０１０）８．４の方法に基づいて算出した。
【００６３】
＜沸騰水処理前の捲縮伸長率＞
捲縮糸パッケージから糸を取り出して糸綛を作成したのち、室温２０℃、湿度６５％の室内において２０時間放置する。次いでこの糸綛から長さ１００ｃｍになるように１本の糸条を取り出し、これを試料糸とする。試料糸に０．０１７６ｍＮ／ｄｔｅｘの初荷重をかけ、３０秒経過した後に試料長５０ｃｍ（Ｌ１）にマーキング（２箇所）する。次いで同じ試料糸に０．８８２ｍＮ／ｄｔｅｘの定荷重をかけ、３０秒経過後にマーキング間の長さ＝伸びた試料長（Ｌ２）を測定する。下記式
Ｒ１（％）＝｛（Ｌ２−Ｌ１）／Ｌ１｝×１００
に基づいて、沸騰水処理前の捲縮伸長率Ｒ１（％）を算出する。
【００６４】
＜沸騰水処理後の捲縮伸長率＞
捲縮糸パッケージを室温２０℃、湿度６５％の室内において２０時間放置した後、この捲縮糸パッケージから糸を取り出して糸綛を作成する。得られた糸綛を室温２０℃、湿度６５％の室内において３時間放置する。次いで糸綛を沸騰水中に２０分間浸す（沸騰水処理）。沸騰水処理した糸綛を室温２０℃、湿度６５％の室内に１２時間放置して乾燥させる。この糸綛から長さ１００ｃｍになるように１本の糸条を取り出し、これを試料糸とする。試料糸に０．０１７６ｍＮ／ｄｔｅｘの初荷重をかけ、３０秒経過した後の試料長５０ｃｍ（Ｌ３）にマーキング（２箇所）する。次いで同じ試料糸に０．８８２ｍＮ／ｄｔｅｘの定荷重をかけ、３０秒経過後にマーキング間の長さ＝伸びた試料長（Ｌ４）を測定する。下記式
Ｒ２（％）＝｛（Ｌ４−Ｌ３）／Ｌ３｝×１００
に基づいて、沸騰水処理後の捲縮伸長率Ｒ２（％）を算出する。
【００６５】
＜沸騰水収縮率＞
沸騰水収縮率は、ＪＩＳ  Ｌ１０１３（２０１０）８．１８．１  Ｂ法に基づいて算出した。
【００６６】
＜繊維断面の変形度＞
繊維断面の変形度は、以下の方法により試料を調製して測定した。まず、レーヨンステープルで包んだ捲縮糸の糸端を、厚さ０．５ｍｍのステンレス製プレパラートに設けた穴（穴径１．０ｍｍ）に通し、安全カミソリでプレパラートの両面に沿って平行にカットしたものを断面観察用の試料とした。この試料を（株）キーエンス製デジタルマイクロスコープ「ＶＨＸ−５００」を用いて５００倍で観察し、単繊維横断面の内接円の直径ｄ１に対する外接円の直径ｄ２の割合（ｄ２／ｄ１）を算出した。観察は、１０サンプル行ない、得られた割合を平均し、変形度とした。
【００６７】
＜原着捲縮糸の収束点数＞
捲縮糸パッケージから取り出した糸条をＬＡＷＳＯＮ−ＨＥＭＰＨＩＬＬ，Ｉｎｃ．製のＥＩＢ−Ｅ（Ｅｌｅｃｔｒｏｎｉｃ  Ｉｎｓｐｅｃｔｉｏｎ  Ｂｏａｒｄ  ｆｏｒ  Ｅｎｔａｎｇｌｅｍｅｎｔ）に仕掛け、糸の直径を連続して１００ｍ観測し、糸の収束点を計測する。具体的には糸条に１／１０［ｍＮ／ｄｔｅｘ］の張力を与えた状態で、糸条の直径を５ｍｍ間隔で長手方向に連続して１００ｍ測定する。こうして得られた２０００１点の糸直径の平均値から平均直径Ｙ［ｍｍ］を求める。次に平均直径Ｙを求めるのに用いた１００ｍの糸条に対して改めて１／１０［ｍＮ／ｄｔｅｘ］の張力を与えた状態で、糸条の直径を連続して測定し、直径が０．７Ｙ［ｍｍ］以下の収束点をカウントする。捲縮糸条１ｍあたりの収束点数は、上記測定において１ｍごとに収束点の数を求め、得られた１００個の１ｍ当たりの収束点数を平均した値［個／ｍ］として求めた。
【００６８】
＜パイルの高さ、および、パイル高さの変動係数＞
カットパイルカーペットにおいて、２．５４ｃｍ×２．５４ｃｍの面積に含まれるパイル毎の高さを測定し、それら測定値を基に平均値と標準偏差を求める。さらに平均値と標準偏差から変動係数を算出し得る。パイル高さの測定は、カーペット側面の画像を（株）キーエンス社製デジタルマイクロスコープ「ＶＨＸ−５００」にて撮影し、基布表面からパイル先端までの高さを該デジタルマイクロスコープの計測機能を用いて測定した。全てのパイルの高さを測定し、その平均をパイルの高さとした。また標準偏差を算出し、パイル高さの変動係数を求めた。なお、試料中の全てのパイル高さを測定するには、５／６４ゲージの場合にはパイルの数は１３×１３＝１６９個のパイルが存在するので、この試料をタフティング方向に１列（１３パイル）ずつ切り出してパイルの側面が見えるようにして、これを画像として撮影し高さを測定した。
【００６９】
＜色斑＞
色斑は、以下の判定基準に基づいて官能評価を行なった。具体的には、１５人の評価者によりカーペット表面の視覚的な色斑を確認させた。判定後、最も判定数の多かった結果を、それぞれの色斑結果とした。なお、たとえば、○と△の２つが最も判定数の多く且つ判定数が同じである場合には△〜○と判定し、○と△と×の３つで判定数が同じであった場合には○と判定した。
・判定基準
◎：色斑が無くカーペット表面が均一に見える
○：パイルの畝感はあるものの色斑は無い
△：色斑が僅かに認められる
×：色斑がひどく認められる。
【００７０】
＜ボリューム＞
ボリュームは、以下の判定基準に基づいて官能評価を行なった。具体的には、１５人の評価者によりカーペットの触感を確認させた。判定後、最も判定数の多かった結果を、それぞれのボリューム結果とした。なお、たとえば、○と△の２つが最も判定数の多く且つ判定数が同じである場合には△〜○と判定し、○と△と×の３つで判定数が同じであった場合には○と判定した。
・判定基準
◎：ボリューム感が非常にあり、弾力を感じる
○：ボリューム感があり、底突きが無い
△：ボリューム感が不足し、底突きがある
×：ボリューム感が乏しく、底突きをひどく感じる。
【００７１】
［ポリアミド原着捲縮糸の製造］
（実施例１）
ステンレス製オートクレーブ（重合反応装置）に、１２．５％水入りε−カプロラクタム、および適量の粘度調整剤（酢酸）、耐候剤、更には水に分散させてスラリー化した酸化チタンを所望量追加し、均一な溶液にした。重合反応装置内を窒素シールした後、反応装置の内圧が０．９８ＭＰａになるまで１時間で昇温させ、この圧力を維持したまま、２５０℃で所望の時間重合反応を行った。その後オートクレーブ内の圧力を抜き、窒素気流中下でさらに所望の時間重合した後、ポリマをストランド状に押し出し、冷却／カッティングしてペレットを得た。
【００７２】
次いで、ペレット量に対して２０倍量の熱水を備えた常圧容器に同ペレットを移し、水温９８℃にて所望の時間滞留させ、未反応のモノマー、またはオリゴマー成分を抽出した後、脱水処理した。
【００７３】
さらに、タンブラー型の回転式真空乾燥機にて、１７０℃、５ｔｏｒｒ以下の状態で、所定の時間、固相重合を行い、８０℃まで冷却して密閉容器に取り出し、融点２２５℃でアミノ末端基量５．４×１０−５ｍｏｌ／ｇを有するポリカプロアミドチップ（硫酸相対粘度：２．８０、酸化チタン含有量：０．１５重量％）を得た。
【００７４】
これをベースチップとして、同チップにカーボンブラック（黒色顔料）を２０重量％含有したチップをマスターチップとして準備し、マスターチップの割合が５重量％になるよう密閉型自動計量混合装置にてベースチップとマスターチップを計量混合した後、エクストルーダー型紡糸機で溶融し、紡糸温度２７０℃で、図２のような大小２種のＹ型断面を形成する紡糸用口金を用いて紡糸した。紡糸された糸条はユニフロー型チムニーによって冷却・固化された後、給油ロールによって油剤が付与された後に延伸され、一旦巻き取られることなく特開平９−１４３８２５号公報に記載の捲縮ノズルを用いて２３５℃、０．８ＭＰａの過熱蒸気により捲縮を付与した。その後、ロータリーフィルターにて冷却固定し、交絡ノズルによって交絡を付与し、総繊度１０００ｄｔｅｘ、フィラメント数９６本の原着捲縮糸を得た。得られた原着捲縮糸を構成する大小２種のＹ型の単繊維について、単繊維繊度１５．６ｄｔｅｘのものがフィラメント数３２本、また単繊維繊度７．８ｄｔｅｘのものがフィラメント数６４本、単繊維の変形度は、いずれも変形度３．９であった。
【００７５】
なお、断面形状は、口金の形状を適宜選択すると共に、エクストルーダーに投入されるポリカプロアミドチップの硫酸相対粘度を調整することにより調整した。硫酸相対粘度は、液相重合時間または固相重合時間を調整することによって調整した。糸中の熱水に溶出するＭＯ（モノマー、オリゴマー）の割合は、ベースチップの作製工程である抽出処理の時間を調整することによって調整した。また、沸騰水処理前の捲縮伸長率は、捲縮ノズルでの加熱温度を制御することにより調整した。得られた捲縮糸の原糸特性を表１に示す
この原着捲縮糸を使用し、５／６４ゲージ、目付け３５０ｇ／ｍ２、パイル高さ４．１ｍｍとなるようにＰＥＴ不織布にタフトして、裏面にバッキング剤を付着固化させ、熱セット処理を加えてタフテッドカーペットを作製した。
【００７６】
（実施例２〜４、比較例１〜３）
原着捲縮糸の収束点数、および、原糸特性を変更するため、延伸ロール温度、捲縮加工時の流体温度、流体流量を調整した以外は実施例１と同様の条件で製造し、得られた原着捲縮糸およびカーペットについて、実施例２〜４、比較例１〜３として表１に示す。実施例２のように捲縮加工時の熱処理の調整として流体温度を下げると捲縮糸の沸騰水処理後の捲縮伸長率が低下し、その結果カーペットのボリュームが低くなった。一方、実施例３、４のように捲縮加工時の熱処理の調整として流体流量を上げると捲縮糸の沸騰水処理後の捲縮伸長率が増加し、その結果カーペットのボリュームが高くなるが、捲縮ノズルないでの加熱流体の旋回流も増し、糸条が撚られ収束点数が増加し、カーペット表面に色斑を生じることとなった。
【００７７】
（比較例４）
捲縮加工ノズルを特許第４０６２０１５号公報に記載のものを用い、捲縮加工時の流体温度、流体流量を調整した以外は実施例１と同様の条件で製造し、得られた原着捲縮糸およびカーペットについて、比較例４として表１に示す。
【００７８】
（比較例５）
マスターチップを添加せずに紡糸することで着色を施さない捲縮糸とし、カーペット製造工程においてタフトした。その後、染浴容量９０リットルの試験用ウインス染色機にて、染料として「イルガランブラックRBL」を用いた染料濃度３％ｏ．ｗ．ｆ、ｐH５に調整した染浴において、染浴の温度を４０分掛けて１００℃まで昇温し、次いで、染浴の温度を維持したまま１０分間染着させた。染色したカーペットは脱水・乾燥を行なった。これらの染色加工を施した以外は比較例４と同様の条件で製造し、得られた捲縮糸およびカーペットについて、比較例５として表１に示す。
【００７９】
【表１】
2020162631.tif 000002
【符号の説明】
【００８０】
１：糸
２：糸導入口
３：噴射プレート
４：加熱流体の供給孔
５：噴射オリフィス
６：糸と加熱流体の合流部
７：糸と加熱流体の混在流路
８：混在流路の長さ
Ａ：Ｙ断面（大）
Ｂ：Ｙ断面（小）
【図１】
2020162631.tif 000003
【図２】
2020162631.tif 000004